(57)【要約】【課題】炭素繊維高混率のスライバひいては紡績糸を歩留りよく得ることができる炭素繊維スライバの製造方法を提供する。【解決手段】本方法は、炭素繊維を含むスライバを製造する方法であって、合成繊維及び／又は天然繊維を含む原料綿Ｍをカード機３に投入して帯状のフリースＦを形成するフリース形成工程と、束状の炭素繊維Ｃ１を揉み解して開繊する炭素繊維開繊工程と、フリースＦの表面に開繊された炭素繊維Ｃ２を供給する炭素繊維供給工程と、炭素繊維Ｃ２が供給されたフリースＦをカード機７に投入してスライバＳを形成するスライバ形成工程と、を備える。【選択図】図１
2016108684.tif 000002
【特許請求の範囲】
【請求項１】
炭素繊維を含むスライバを製造する方法であって、
合成繊維及び／又は天然繊維を含む原料綿をカード機に投入して帯状のフリースを形成するフリース形成工程と、
束状の炭素繊維を揉み解して開繊する炭素繊維開繊工程と、
前記フリースの表面に開繊された前記炭素繊維を供給する炭素繊維供給工程と、
前記炭素繊維が供給された前記フリースをカード機に投入してスライバを形成するスライバ形成工程と、を備えることを特徴とする炭素繊維スライバの製造方法。
【請求項２】
前記炭素繊維が供給された前記フリースを該炭素繊維を包むように折り重ねるフリース折重ね工程を備え、前記スライバ形成工程では、折り重ねられた前記フリースを前記カード機に投入する請求項１記載の炭素繊維スライバの製造方法。
【請求項３】
前記炭素繊維が供給された前記フリースに該炭素繊維を包むように他のフリースを積層するフリース積層工程を備え、前記スライバ形成工程では、前記他のフリースが積層された前記フリースを前記カード機に投入する請求項１又は２に記載の炭素繊維スライバの製造方法。
【請求項４】
炭素繊維を含むスライバを製造する装置であって、
合成繊維及び／又は天然繊維を含む原料綿が投入されて帯状のフリースを形成する第１カード機と、
束状の炭素繊維を揉み解して開繊する炭素繊維開繊手段と、
前記フリースの表面に開繊された前記炭素繊維を供給する炭素繊維供給手段と、
前記炭素繊維が供給された前記フリースが投入されてスライバを形成する第２カード機と、を備えることを特徴とする炭素繊維スライバの製造装置。
【請求項５】
炭素繊維を含む紡績糸を製造する方法であって、
合成繊維及び／又は天然繊維を含む原料綿をカード機に投入して帯状のフリースを形成するフリース形成工程と、
束状の炭素繊維を揉み解して開繊する炭素繊維開繊工程と、
前記フリースの表面に開繊された前記炭素繊維を供給する炭素繊維供給工程と、
前記炭素繊維が供給された前記フリースをカード機に投入してスライバを形成するスライバ形成工程と、
前記スライバを用いて紡績糸を形成する紡績糸形成工程と、を備えることを特徴とする炭素繊維紡績糸の製造方法。
【発明の詳細な説明】
【技術分野】
【０００１】
本発明は、炭素繊維スライバの製造方法及び製造装置、並びに炭素繊維紡績糸の製造方法に関し、さらに詳しくは、炭素繊維高混率のスライバひいては紡績糸を歩留りよく得ることができる炭素繊維スライバの製造方法及び製造装置、並びに炭素繊維紡績糸の製造方法に関する。
【背景技術】
【０００２】
従来の炭素繊維スライバの製造方法として、炭素繊維と合成繊維及び／又は天然繊維とを混綿し開繊することにより原料綿とし、この原料綿をカード機に投入してフリース状とした直後にスライバを形成する方法が知られている（例えば、特許文献１参照）。この特許文献１には、混打綿機のスパイクで繊維塊をたたいて開繊して原料綿を得ることが開示されている。さらに、特許文献１には、得られたスライバからオープンエンド精紡機を用いて紡績糸を紡出することが開示されている。
【先行技術文献】
【特許文献】
【０００３】
【特許文献１】特開平０８−１５８１７０号公報
【発明の概要】
【発明が解決しようとする課題】
【０００４】
ここで、炭素繊維は、通常、クリンプ（捲縮）が無い。しかしながら、上記従来の炭素繊維スライバの製造方法では、混打綿機のスパイクで炭素繊維をたたいて開繊しているので、炭素繊維の多くが混打綿機のスパイクに掛かり難く、開繊不足となる。また、原料綿をカード機に投入しても、炭素繊維の多くがテーカインローラのワイヤー針に引っ掛かり難く、下に落ちてしまう。よって、現状では、炭素繊維高混率のスライバひいては紡績糸を歩留りよく得ることができていない。
【０００５】
本発明は、上記現状に鑑みてなされたものであり、炭素繊維高混率のスライバひいては紡績糸を歩留りよく得ることができる炭素繊維スライバの製造方法及び製造装置、並びに炭素繊維紡績糸の製造方法を提供することを目的とする。
【課題を解決するための手段】
【０００６】
上記問題を解決するために、請求項１に記載の発明は、炭素繊維を含むスライバを製造する方法であって、合成繊維及び／又は天然繊維を含む原料綿をカード機に投入して帯状のフリースを形成するフリース形成工程と、束状の炭素繊維を揉み解して開繊する炭素繊維開繊工程と、前記フリースの表面に開繊された前記炭素繊維を供給する炭素繊維供給工程と、前記炭素繊維が供給された前記フリースをカード機に投入してスライバを形成するスライバ形成工程と、を備えることを要旨とする。
請求項２に記載の発明は、請求項１記載の発明において、前記炭素繊維が供給された前記フリースを該炭素繊維を包むように折り重ねるフリース折重ね工程を備え、前記スライバ形成工程では、折り重ねられた前記フリースを前記カード機に投入することを要旨とする。
請求項３に記載の発明は、請求項１又は２に記載の発明において、前記炭素繊維が供給された前記フリースに該炭素繊維を包むように他のフリースを積層するフリース積層工程を備え、前記スライバ形成工程では、前記他のフリースが積層された前記フリースを前記カード機に投入することを要旨とする。
【０００７】
上記問題を解決するために、請求項４に記載の発明は、炭素繊維を含むスライバを製造する装置であって、合成繊維及び／又は天然繊維を含む原料綿が投入されて帯状のフリースを形成する第１カード機と、束状の炭素繊維を揉み解して開繊する炭素繊維開繊手段と、前記フリースの表面に開繊された前記炭素繊維を供給する炭素繊維供給手段と、前記炭素繊維が供給された前記フリースが投入されてスライバを形成する第２カード機と、を備えることを要旨とする。
【０００８】
上記問題を解決するために、請求項５に記載の発明は、炭素繊維を含む紡績糸を製造する方法であって、合成繊維及び／又は天然繊維を含む原料綿をカード機に投入して帯状のフリースを形成するフリース形成工程と、束状の炭素繊維を揉み解して開繊する炭素繊維開繊工程と、前記フリースの表面に開繊された前記炭素繊維を供給する炭素繊維供給工程と、前記炭素繊維が供給された前記フリースをカード機に投入してスライバを形成するスライバ形成工程と、前記スライバを用いて紡績糸を形成する紡績糸形成工程と、を備えることを要旨とする。
【発明の効果】
【０００９】
本発明の炭素繊維スライバの製造方法によると、合成繊維及び／又は天然繊維を含む原料綿をカード機に投入して帯状のフリースを形成するフリース形成工程と、束状の炭素繊維を揉み解して開繊する炭素繊維開繊工程と、フリースの表面に開繊された炭素繊維を供給する炭素繊維供給工程と、炭素繊維が供給されたフリースをカード機に投入してスライバを形成するスライバ形成工程と、を備える。このように、開繊された炭素繊維が表面に供給されたフリースをカード機に投入することで、十分に予備開繊された炭素繊維がカード機のワイヤー針に引っ掛かり易くなる。よって、炭素繊維高混率のスライバひいては紡績糸を歩留りよく得ることができる。
また、前記炭素繊維が供給された前記フリースを該炭素繊維を包むように折り重ねるフリース折重ね工程を備え、前記スライバ形成工程では、折り重ねられた前記フリースを前記カード機に投入する場合は、フリースで炭素繊維が包まれているので、フリースから炭素繊維が落ちに難く、炭素繊維がカード機のワイヤー針に更に引っ掛かり易くなる。
さらに、前記炭素繊維が供給された前記フリースに該炭素繊維を包むように他のフリースを積層するフリース積層工程を備え、前記スライバ形成工程では、前記他のフリースが積層された前記フリースを前記カード機に投入する場合は、フリースで炭素繊維が包まれているので、フリースから炭素繊維が落ちに難く、炭素繊維がカード機のワイヤー針に更に引っ掛かり易くなる。
【００１０】
本発明の炭素繊維スライバの製造装置によると、合成繊維及び／又は天然繊維を含む原料綿が投入されて帯状のフリースを形成する第１カード機と、束状の炭素繊維を揉み解して開繊する炭素繊維開繊手段と、フリースの表面に開繊された炭素繊維を供給する炭素繊維供給手段と、炭素繊維が供給されたフリースが投入されてスライバを形成する第２カード機と、を備える。このように、開繊された炭素繊維が表面に供給されたフリースをカード機に投入することで、十分に予備開繊された炭素繊維がカード機のワイヤー針に引っ掛かり易くなる。よって、炭素繊維高混率のスライバひいては紡績糸を歩留りよく得ることができる。
【００１１】
本発明の炭素繊維紡績糸の製造方法によると、合成繊維及び／又は天然繊維を含む原料綿をカード機に投入して帯状のフリースを形成するフリース形成工程と、束状の炭素繊維を揉み解して開繊する炭素繊維開繊工程と、フリースの表面に開繊された炭素繊維を供給する炭素繊維供給工程と、炭素繊維が供給されたフリースをカード機に投入してスライバを形成するスライバ形成工程と、スライバを用いて紡績糸を形成する紡績糸形成工程と、を備える。このように、開繊された炭素繊維が表面に供給されたフリースをカード機に投入することで、十分に予備開繊された炭素繊維がカード機のワイヤー針に引っ掛かり易くなる。よって、炭素繊維高混率のスライバひいては紡績糸を歩留りよく得ることができる。
【図面の簡単な説明】
【００１２】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る炭素繊維スライバの製造装置の全体模式図である。
【図２】図１のＩＩ矢視部の拡大図である。
【図３】図２のＩＩＩ矢視部の拡大図である。
【図４】図２の要部断面拡大図であり、（ａ）はａ−ａ線断面を示し、（ｂ）ｂ−ｂ線断面を示す。
【図５】実施例に係る炭素繊維スライバの製造方法を説明するための説明図であり、（ａ）は開繊前の束状の炭素繊維を示し、（ｂ）は開繊済みの炭素繊維を示す。
【図６】上記炭素繊維スライバの製造方法を説明するための説明図であり、（ａ）はフリース上に炭素繊維が供給された状態を示し、（ｂ）はフリースを折り畳んだ状態を示し、（ｃ）得られたスライバを示す。
【図７】比較例及び実験例に係る炭素繊維スライバの製造方法を説明するための説明図であり、（ａ）は比較例２の形態を示し、（ｂ）は実験例１の形態を示し、（ｃ）は実験例２、３の形態を示す。
【図８】比較例及び実験例に係る炭素繊維スライバの製造方法による結果を示す表である。
【図９】その他の形態に係る炭素繊維スライバの製造装置の要部模式図である。
【図１０】図９のＸ−Ｘ線断面拡大図である。
【発明を実施するための形態】
【００１３】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１４】
＜炭素繊維スライバの製造方法＞
本実施形態に係る炭素繊維スライバの製造方法は、炭素繊維を含むスライバを製造する方法であって、合成繊維及び／又は天然繊維を含む原料綿（Ｍ）をカード機（３）に投入して帯状のフリース（Ｆ）を形成するフリース形成工程と、束状の炭素繊維（Ｃ１）を揉み解して開繊する炭素繊維開繊工程と、フリース（Ｆ）の表面に開繊された炭素繊維（Ｃ２）を供給する炭素繊維供給工程と、炭素繊維（Ｃ２）が供給されたフリース（Ｆ）をカード機（７）に投入してスライバ（Ｓ）を形成するスライバ形成工程と、を備える（例えば、図１等参照）。
【００１５】
上記炭素繊維開繊工程では、例えば、ベルト、ローラ、ブラシ等の開繊部材（４）を束状の炭素繊維（Ｃ１）に接触させることで束状の炭素繊維を開繊してもよいし（例えば、図２及び図３等参照）、エア等の流体を束状の炭素繊維に吹き付けることで束状の炭素繊維を開繊してもよいし、マニピュレータや人手により束状の炭素繊維を開繊してもよい。また、上記炭素繊維供給工程では、例えば、供給コンベア（５）により炭素繊維（Ｃ２）をフリース（Ｆ）の表面に供給してもよいし（例えば、図１等参照）、炭素繊維を自重やエア供給により搬送通路を通過させてフリースの表面に供給してもよいし、マニピュレータや人手により炭素繊維をフリースの表面に供給してもよい。
【００１６】
本実施形態に係る炭素繊維スライバの製造方法としては、例えば、上記炭素繊維（Ｃ２）が供給されたフリース（Ｆ）を炭素繊維（Ｃ２）を包むように折り重ねるフリース折重ね工程を備え、スライバ形成工程では、折り重ねられたフリース（Ｆ）をカード機（７）に投入する形態（例えば、図１等参照）を挙げることができる。上記フリース折重ね工程では、例えば、フリース（Ｆ）の送り経路に配される折重ねガイド（６）によりフリースを折り重ねてもよいし（例えば、図２等参照）、マニピュレータや人手によりフリースを折り重ねてもよい。
【００１７】
本実施形態に係る炭素繊維スライバの製造方法としては、例えば、上記炭素繊維（Ｃ２）が供給されたフリース（Ｆ）に炭素繊維（Ｃ２）を包むように他のフリース（Ｆ’）を積層するフリース積層工程を備え、スライバ形成工程では、他のフリース（Ｆ’）が積層されたフリース（Ｆ）をカード機（７）に投入する形態（例えば、図９等参照）を挙げることができる。上記フリース積層工程では、例えば、コイル状に巻き取られた他のフリース（Ｆ’）をローラ、ガイド等の案内部材（２９）の案内でフリース上に積層してもよいし、カード機で形成された他のフリースをローラ、ガイド等の案内部材の案内でフリース上に直接積層してもよい。
【００１８】
本実施形態に係る炭素繊維スライバの製造方法としては、例えば、上記スライバ中の炭素繊維の重量（ｗ１）とフリースに供給される炭素繊維の重量（ｗ２）との比（ｗ１／ｗ２）は０．５〜１．０（好ましくは０．７〜０．９５、特に０．８〜０．９５）である形態（例えば、図８等参照）を挙げることができる。これにより、炭素繊維高混率のスライバひいては紡績糸を更に歩留りよく得ることができる。なお、この点は、以下の他の実施形態においても同様に適用される。
【００１９】
本実施形態に係る炭素繊維スライバの製造方法としては、例えば、上記スライバ中の炭素繊維の重量（ｗ１）とスライバの重量（ｗ３）との比（ｗ１／ｗ３）は０．４〜０．７（好ましくは０．４５〜０．６０、特に０．４５〜０．５５）である形態（例えば、図８等参照）を挙げることができる。これにより、高強度で且つ加工性に優れたスライバひいては紡績糸を得ることができる。なお、この点は、以下の他の実施形態においても同様に適用される。
【００２０】
なお、上記合成繊維としては、例えば、ナイロン、ポリエステル、ポリプロピレン、アクリル、レーヨン等を用いることができる。また、上記天然繊維としては、例えば、綿、麻、ケナフ、羊毛、絹等を用いることができる。この合成繊維又は天然繊維は、単独で又は混合して混綿することができる。また、上記炭素繊維としては、例えば、パン系、ピッチ系等を用いることができる。また、上記束状の炭素繊維は、例えば、多数の短繊維（例えば、長さ；５〜１５ｃｍ等）を束ねてなることができる。また、上記カード機としては、例えば、フラットカード機、ローラカード機を用いることができる。これらの点は、以下の他の実施形態においても同様に適用される。
【００２１】
＜炭素繊維スライバの製造装置＞
本実施形態に係る炭素繊維スライバの製造装置は、炭素繊維を含むスライバを製造する装置（１）であって、合成繊維及び／又は天然繊維を含む原料綿（Ｍ）が投入されて帯状のフリース（Ｆ）を形成する第１カード機（３）と、束状の炭素繊維（Ｃ１）を揉み解して開繊する炭素繊維開繊手段（４）と、フリース（Ｆ）の表面に開繊された炭素繊維（Ｃ２）を供給する炭素繊維供給手段（５）と、炭素繊維（Ｃ２）が供給されたフリース（Ｆ）が投入されてスライバ（Ｓ）を形成する第２カード機（７）と、を備える（例えば、図１等参照）。
【００２２】
上記炭素繊維開繊手段は、例えば、束状の炭素繊維（Ｃ１）に接触することで束状の炭素繊維を開繊するベルト、ローラ、ブラシ等の開繊部材（４）であってもよいし（例えば、図２及び図３等参照）、エア等の流体を束状の炭素繊維に吹き付けることで束状の炭素繊維を開繊する流体吹付機構であってもよいし、束状の炭素繊維を開繊するマニピュレータであってもよい。また、上記炭素繊維供給手段は、例えば、炭素繊維（Ｃ２）をフリース（Ｆ）の表面に供給する供給コンベア（５）であってもよいし（例えば、図１等参照）、炭素繊維を自重やエア供給により通過させてフリースの表面に供給する搬送通路であってもよいし、炭素繊維をフリースの表面に供給するマニピュレータであってもよい。
【００２３】
本実施形態に係る炭素繊維スライバの製造装置としては、例えば、上記炭素繊維（Ｃ２）が供給されたフリース（Ｆ）を炭素繊維（Ｃ２）を包むように折り重ねるフリース折重ね手段（６）を備え、第２カード機（７）には、折り重ねられたフリース（Ｆ）が投入される形態（例えば、図１等参照）を挙げることができる。上記フリース折重ね手段は、例えば、フリース（Ｆ）の送り経路に配される折重ねガイド（６）であってもよいし（例えば、図２等参照）、フリースを折り重ねるマニピュレータであってもよい。
【００２４】
本実施形態に係る炭素繊維スライバの製造装置としては、例えば、上記炭素繊維（Ｃ２）が供給されたフリース（Ｆ）に炭素繊維（Ｃ２）を包むように他のフリース（Ｆ’）を積層するフリース積層手段（２９）を備え、第２カード機（７）には、他のフリース（Ｆ’）が積層されたフリース（Ｆ）が投入される形態（例えば、図９等参照）を挙げることができる。上記フリース積層手段は、例えば、コイル状に巻き取られた他のフリース（Ｆ’）をフリース（Ｆ）上に積層するように案内するローラ、ガイド等の案内部材（２９）であってもよいし、カード機で形成された他のフリースをフリース上に直接的に積層するように案内するローラ、ガイド等の案内部材であってもよい。
【００２５】
＜炭素繊維紡績糸の製造方法＞
本実施形態に係る炭素繊維紡績糸の製造方法は、炭素繊維を含む紡績糸を製造する方法であって、合成繊維及び／又は天然繊維を含む原料綿（Ｍ）をカード機（３）に投入して帯状のフリース（Ｆ）を形成するフリース形成工程と、束状の炭素繊維（Ｃ１）を揉み解して開繊する炭素繊維開繊工程と、フリース（Ｆ）の表面に開繊された炭素繊維（Ｃ２）を供給する炭素繊維供給工程と、炭素繊維（Ｃ２）が供給されたフリース（Ｆ）をカード機（７）に投入してスライバ（Ｓ）を形成するスライバ形成工程と、スライバ（Ｓ）を用いて紡績糸を形成する紡績糸形成工程と、を備える（例えば、図１等参照）。なお、本実施形態に係る炭素繊維紡績糸の製造方法としては、例えば、上記実施形態に係る炭素繊維スライバの製造方法で説明した構成を適用できる。
【００２６】
なお、上記実施形態で記載した各構成の括弧内の符号は、後述する実施例に記載の具体的構成との対応関係を示すものである。
【実施例】
【００２７】
以下、図面を用いて実施例により本発明を具体的に説明する。
【００２８】
（１）炭素繊維スライバの製造装置の構成
本実施例に係る炭素繊維スライバの製造装置１は、図１に示すように、混綿機２、第１カード機３、開繊ベルト４（本発明に係る「炭素繊維開繊手段」として例示する。）、供給コンベア５（本発明に係る「炭素繊維供給手段」として例示する。）、折重ねガイド６（本発明に係る「フリース折重ね手段」として例示する。）、及び第２カード機７を備えている。
【００２９】
上記混綿機２は、ホッパーフィーダ１０及び秤量器１１を備えている。このホッパーフィーダ１０は、合成繊維及び／又は天然繊維からなる原料綿Ｍを掻き上げるスパイクドラチス１０ａを備えている。このスパイクドラチス１０ａで掻き上げられた原料綿Ｍが秤量器１１に投入され、一定量に達すると第１カード機３を構成する後述のフィードラチスに送られる。
【００３０】
上記第１カード機３は、混綿機２の下流側に配されている。この第１カード機３は、原料綿Ｍが投入されて帯状のフリースＦ（すなわち、薄いシート状の繊維群）を形成する。具体的に、第１カード機３は、フィードラチス１３と、フィードラチス１３上の原料綿Ｍを上流側へ送るフィードローラ１４と、フィードローラ１４からの原料綿Ｍを表面に植設されたワイヤー針で掻き取るテーカイン１５と、テーカイン１５との表面速度の差により表面に植設されたワイヤー針でテーカイン１５の繊維を受け取ると共にウオーカローラ１６との間で繊維を梳ずるシリンダ１７と、シリンダ１７で梳ずられた繊維を受け取ってフリースＦとして取り出すドッファ１８と、を備えている。
【００３１】
上記開繊ベルト４及び供給コンベア５は、第１カード機３の下流側に配されている。この開繊ベルト４は、図２及び図３に示すように、所定の送り方向Ｄに送られるフリースＦの上方で送り方向Ｄと交差（略直交）する方向に周回可能に設けられている。また、供給コンベア５は、開繊ベルト４の下方で且つフリースＦの上方の位置で送り方向Ｄに周回可能に設けられている。また、供給コンベア５の上流側上面には、束状の炭素繊維Ｃ１（例えば、約７ｃｍの短繊維が多数束ねられたもの：図５（ａ）参照）が供給される。そして、開繊ベルト４の正逆周回により、開繊ベルト４の下面が供給コンベア５上の束状の炭素繊維Ｃ１に接触することで、束状の炭素繊維Ｃ１が揉み解されてバラバラに開繊されて開繊済み炭素繊維Ｃ２（図５（ｂ）参照）とされる。さらに、供給コンベア５の周回により、その下流側上面からフリースＦの表面に開繊された炭素繊維Ｃ２が供給される。なお、供給コンベア５の下方には、フリースＦを送るための送りコンベア１９が周回可能に設けられている（図３参照）。
【００３２】
上記折重ねガイド６は、供給コンベア５の下流側でフリースＦの送り経路に配されている（図１参照）。この折重ねガイド６は、図２及び図４に示すように、送り方向Ｄに送られるフリースＦの両サイド側を案内するガイド部６ａを備えている。このガイド部６ａの案内によって、フリースＦは、その両サイド側が炭素繊維Ｃ２を包むように折り重ねられる。
【００３３】
上記第２カード機７は、図１に示すように、折重ねガイド６の下流側に配されている。この第２カード機７は、フリースＦが投入されてロープ状のスライバＳを形成する。具体的に、第２カード機７は、フリースＦを送るフィードローラ２１と、フィードローラ２１からのフリースＦを表面に植設されたワイヤー針で掻き取るテーカイン２２と、テーカイン２２との表面速度の差により表面に植設されたワイヤー針でテーカイン２２の繊維を受け取ると共にウオーカローラ２３との間で繊維を梳ずるシリンダ２４と、シリンダ２４で梳ずられた繊維を受け取ってフリースＦとして取り出すドッファ２５と、ドッファ２５から取り出されたフリースＦを収束してスライバＳを形成するカレンダーローラ２６と、を備えている。なお、上記スライバＳは、ケンス２７内にループ状に堆積される。
【００３４】
（２）炭素繊維スライバの製造方法
次に、上記構成の炭素繊維スライバの製造装置１を用いた炭素繊維スライバの製造方法について説明する。この炭素繊維スライバの製造方法は、以下に述べるフリース形成工程、炭素繊維開繊工程、炭素繊維供給工程、フリース折重ね工程及びスライバ形成工程を備えている。
【００３５】
上記フリース成形工程では、図１に示すように、混綿機２で混綿され開繊された原料綿Ｍが第１カード機３に投入されて帯状のフリースＦが形成される。また、炭素繊維開繊工程では、供給コンベア５の上流側上面に供給された束状の炭素繊維Ｃ１が、正逆方向に周回する開繊ベルト４との接触により揉み解されて開繊される。また、炭素繊維供給工程では、開繊された炭素繊維Ｃ２が、供給コンベア５の下流端側からフリースＦ上の中央部に供給される（図６（ａ）参照）。また、フリース折重ね工程では、折重ねガイド６によりフリースＦの両サイド側が案内されて炭素繊維Ｃ２を包むように折り重ねられる（図６（ｂ）参照）。さらに、スライバ形成工程では、折り重ねられたフリースＦが、第２カード機７に投入されて炭素繊維を含むスライバＳが形成される（図６（ｃ）参照）。
【００３６】
なお、第２カード機７で形成された複数本のスライバＳを公知の練条機で数倍に延伸して一本のスライバとし、その延伸されたスライバを公知の粗紡機で延伸加撚して紐状の篠とし、その篠を公知の精紡機で延伸加撚することで、炭素繊維を含む紡績糸が得られる。
【００３７】
（３）実施例の効果
本実施例の炭素繊維スライバの製造方法によると、合成繊維及び／又は天然繊維を含む原料綿Ｍをカード機３に投入して帯状のフリースＦを形成するフリース形成工程と、束状の炭素繊維Ｃ１を揉み解して開繊する炭素繊維開繊工程と、フリースＦの表面に開繊された炭素繊維Ｃ２を供給する炭素繊維供給工程と、炭素繊維Ｃ２が供給されたフリースＦをカード機７に投入してスライバＳを形成するスライバ形成工程と、を備える。このように、開繊された炭素繊維Ｃ２が表面に供給されたフリースＦをカード機７に投入することで、十分に予備開繊された炭素繊維Ｃ２がカード機７のワイヤー針に引っ掛かり易くなる。よって、炭素繊維高混率のスライバＳひいては紡績糸を歩留りよく得ることができる。
【００３８】
さらに、本実施例では、炭素繊維Ｃ２が供給されたフリースＦを炭素繊維Ｃ２を包むように折り重ねるフリース折重ね工程を備え、スライバ形成工程では、折り重ねられたフリースＦをカード機７に投入する。これにより、フリースＦで炭素繊維Ｃ２が包まれているので、フリースＦから炭素繊維Ｃ２が落ちに難く、炭素繊維Ｃ２がカード機７のワイヤー針に更に引っ掛かり易くなる。
【００３９】
（４）比較例及び実験例について
次に、比較例１、２及び実験例１〜３について説明する。比較例１では、ナイロン（合成繊維）と未開繊の束状の炭素繊維Ｃ１（図５（ｂ）参照）との混合綿を混綿機に投入して開繊し、その混合綿をカード機に投入してスライバを得た。また、比較例２では、図７（ａ）に示すように、ナイロンからなるフリースＦ上に未開繊の束状の炭素繊維Ｃ１を広げて載せ、これをカード機に投入してスライバを得た。また、実験例１では、図７（ｂ）に示すように、ナイロンからなるフリースＦ上に開繊済みの炭素繊維Ｃ２（図５（ｂ）参照）を広げて載せ、これをカード機に投入してスライバを得た。さらに、実験例２、３では、図７（ｃ）に示すように、ナイロンからなるフリースＦ上に開繊済みの炭素繊維Ｃ２を広げて載せ、このフリースＦの両サイド側を炭素繊維Ｃ２を包むように折り重ね、これをカード機に投入してスライバを得た。なお、実験例１〜３では、人手により炭素繊維Ｃ１を開繊してフリースＦ上に載せた。また、実験例２、３では、人手によりフリースＦを折り重ねた。
【００４０】
その結果、図８に示すように、比較例１では、得られたスライバで炭素繊維が殆ど残っていなかった。また、比較例２では、原料投入量とスライバ量とを比べると、炭素繊維の重量比が２３％と低く、また炭素繊維の歩留りが１１％と低いものであった。これに対して、実験例１では、炭素繊維の重量比が５７％と高く、また炭素繊維の歩留りが５０％と高いものであった。また、実験例２では、炭素繊維の重量比が６６％と高く、また炭素繊維の歩留りが７６％と高いものであった。さらに、実験例３では、炭素繊維の重量比が５２％と高く、また炭素繊維の歩留りが８２％と高いものであった。特に、実験例２、３では、繊維配向が極めて良好で且つ太さムラの極めて少ないスライバが確認された。
【００４１】
尚、本発明においては、上記実施例に限られず、目的、用途に応じて本発明の範囲内で種々変更した実施例とすることができる。すなわち、上記実施例では、フリースＦを炭素繊維Ｃ２を包むように折り重ねてカード機７に投入する形態を例示したが、これに限定されず、例えば、図９及び図１０に示すように、フリースＦ上に炭素繊維Ｃ２を包むように他のフリースＦ’を積層し、この他のフリースＦ’が積層されたフリースＦをカード機７に投入するようにしてもよい。この場合、例えば、コイル状に巻き取られた他のフリースＦ’を、ローラ、ガイド等の案内部材２９の案内でフリースＦ上に積層できる。なお、他のフリースＦ’の積層数等は特に問わない。さらに、フリースＦの折り重ねと他のフリースＦ’の積層とを併用してもよい。
【００４２】
また、上記実施例では、フリースＦの両方のサイド側を折り重ねて炭素繊維Ｃ２を包むようにしたが、これに限定されず、例えば、フリースの片方のサイド側を折り重ねて炭素繊維を包むようにしてもよいし、フリースを送り方向（長手方向）に折り重ねて炭素繊維を包むようにしてもよい。なお、フリースの折重ね回数等は特に問わない。
【００４３】
さらに、上記実施例では、フリース形成工程、炭素繊維開繊工程、フリース折重ね工程（フリース積層工程）、炭素繊維供給工程、及びスライバ形成工程を連続的に行う形態を例示したが、これに限定されず、例えば、各工程のうちの少なくとも１つの工程を他の工程とは独立して行うようにしてもよい。
【００４４】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００４５】
本発明は上記で詳述した実施形態に限定されず、本発明の請求項に示した範囲で様々な変形または変更が可能である。
【産業上の利用可能性】
【００４６】
炭素繊維を含むスライバを形成する技術として広く利用される。
【符号の説明】
【００４７】
１；炭素繊維スライバの製造装置、３；第１カード機、４；開繊ベルト、５；供給コンベア、６；折重ねガイド、７；第２カード機、Ｃ１；束状の炭素繊維、Ｃ２；開繊済みの炭素繊維、Ｆ；フリース、Ｆ’；他のフリース、Ｍ；原料、Ｓ；スライバ。
【図１】
2016108684.tif 000003
【図２】
2016108684.tif 000004
【図３】
2016108684.tif 000005
【図４】
2016108684.tif 000006
【図５】
2016108684.tif 000007
【図６】
2016108684.tif 000008
【図７】
2016108684.tif 000009
【図８】
2016108684.tif 000010
【図９】
2016108684.tif 000011
【図１０】
2016108684.tif 000012